이 와 별도 로 , 수지 인 에틸 셀 룰 로 오즈 와 , 용제 인 α - 테르피네올 을 중량 혼합비 4 : 6 으로 교반 하 여 혼합 하 고 , 유기 성분 을 함유 한 용액 을 조제 하 였 다 . 이 어 , 상기 용액 과 , Ag 분말 과 , 상기 제조 된 각각 의 샘플 ( 평균 입자 지름 1 . 5 ㎛, 최대 입자 지름 4 . 5 ㎛) 을 중량 비 30 : 3 : 67 로 혼합 하 여 3 로울러 로 혼합 및 분산 시켜 도전 성 페이스트 를 제조 하 였 다 . 그런 다음 , 상기 도전 성 페이스트 를 유리 기판 상 에 패턴 인쇄 한 후 , 570 ℃ 의 온도 에서 소성 하 여 전극 을 형성 하 였 다 .